(57)【要約】      （修正有）【課題】耐久性に優れた太陽電池用色素を提供すること。【解決手段】下記一般式（１）で示されることを特徴とする太陽電池用メロシアニン色素。（一般式（１）において、Ｒ5は一般式（２１）、（２３）、（２７）のいずれかで示される酸性基を有する置換基を示す。Ｘ1はアミノ基と共に環状構造を形成するエチレン基を示し、置換基を有していても良い。ｍは０、１を示す。）2008169377.tif 000023【選択図】なし【特許請求の範囲】
【請求項１】
下記一般式（１）で示されることを特徴とする太陽電池用メロシアニン色素。
【化１】
2008169377.tif 000020
（一般式（１）において、Ｒ1はアルキル基、アラルキル基、アルケニル基、アリール基、ヘテロ環を示し、置換基を有していてもよい。Ｒ2はアルキル基、アルコキシ基、ハロゲン原子を示し、置換基を有していてもよい。Ｒ1とＲ2は、連結して環状構造を形成しない。Ｒ3、Ｒ4は水素原子、アルキル基、アルコキシ基、アルキルチオ基、アリール基、アリールオキシ基、アリールチオ基、ヘテロ環を示し、置換基を有していてもよい。Ｒ5は一般式（２１）、（２３）、（２７）のいずれかで示される酸性基を有する置換基を示す。Ｘ1はアミノ基と共に環状構造を形成するエチレン基を示し、置換基を有していても良い。ｍは０、１を示す。炭素−炭素二重結合は、Ｅ型、またはＺ型の何れであってもよい。）
【請求項２】
前記一般式（１）で示される化合物が、下記一般式（２）で示されることを特徴とする太陽電池用メロシアニン色素。
【化２】
2008169377.tif 000021
（一般式（２）において、Ｒ1はアルキル基、アラルキル基、アルケニル基、アリール基、ヘテロ環を示し、置換基を有していてもよい。Ｒ2はアルキル基、アルコキシ基、ハロゲン原子を示し、置換基を有していてもよい。Ｒ1とＲ2は、連結して環状構造を形成しない。Ｒ3、Ｒ4は水素原子、アルキル基、アルコキシ基、アルキルチオ基、アリール基、アリールオキシ基、アリールチオ基、ヘテロ環を示し、置換基を有していてもよい。Ｒ5は一般式（２１）、（２３）、（２７）のいずれかで示される酸性基を有する置換基を示す。Ｘ4は５〜７員環を形成する２価のアルキレン基を示す。ｍは０、１を示す。炭素−炭素二重結合は、Ｅ型、またはＺ型の何れであってもよい。）
【請求項３】
前記一般式（１）で示される化合物が、下記一般式（３）で示されることを特徴とする太陽電池用メロシアニン色素。
【化３】
2008169377.tif 000022
（一般式（３）において、Ｒ1はアルキル基、アラルキル基、アルケニル基、アリール基、ヘテロ環を示し、置換基を有していてもよい。Ｒ2はアルキル基、アルコキシ基、ハロゲン原子を示し、置換基を有していてもよい。Ｒ1とＲ2は、連結して環状構造を形成しない。Ｒ5は一般式（２１）、（２３）、（２７）のいずれかで示される酸性基を有する置換基を示す。Ｘ4は５〜７員環を形成する２価のアルキレン基を示す。ｎは０、１を示す。炭素−炭素二重結合は、Ｅ型、またはＺ型の何れであってもよい。）
【発明の詳細な説明】
【技術分野】
【０００１】
本発明は、メロシアニン色素に関するものである。
【背景技術】
【０００２】
色素は人間の目に色を認識させる物質であり、布などの染色の目的で古くから草木や貝類の天然色素が使われていた。合成染料は、１８５６年にPerkinによって偶然発見されたモーベインに始まり、今日までに様々な目的に応じた色素がデザインされ合成されている。
【０００３】
例えばフタロシアニン化合物は非常に堅牢性の高い色素として有名であるが、中心金属を有しているために、特殊な廃棄処理が必要となるだけでなく、種々の溶媒に対する溶解性が著しく劣っているため、取り扱いが困難であり、その結果用途が限定されてしまう欠点がある。また、置換基等を導入することにより溶解性を挙げることも可能であるが、置換基の導入により堅牢性が著しき低下してしまう。一方、写真用増感剤として有名なシアニン色素やメロシアニン色素は溶解性が高く、吸光係数も大きく写真用増感剤に広く使われている。それ以外の用途としては、有機太陽電池等に用いることが記載されている（例えば、特許文献１〜３参照）。しかし、写真用のシアニンやメロシアニン色素は耐久性が著しく劣るため、長期間光に露光される太陽電池用途には適用が困難であった。
【特許文献１】特開平１１−２３８９０５号公報
【特許文献２】特開２００１−５２７６６号公報
【特許文献３】特開２００１−７６７７３号公報
【発明の開示】
【発明が解決しようとする課題】
【０００４】
本発明の目的は高耐久性の色素を提供することである。
【課題を解決するための手段】
【０００５】
本発明者らは上記目的を達成すべく鋭意検討した結果、一般式（１）で示される太陽電池用メロシアニン色素が高い耐久性を有することを見出した。
【０００６】
【化１】
2008169377.tif 000002
【０００７】
一般式（１）において、Ｒ1はアルキル基、アラルキル基、アルケニル基、アリール基、ヘテロ環を示し、置換基を有していてもよい。Ｒ2はアルキル基、アルコキシ基、ハロゲン原子を示し、置換基を有していてもよい。Ｒ1とＲ2は、連結して環状構造を形成しない。Ｒ3、Ｒ4は水素原子、アルキル基、アルコキシ基、アルキルチオ基、アリール基、アリールオキシ基、アリールチオ基、ヘテロ環を示し、置換基を有していてもよい。Ｒ5は一般式（２１）、（２３）、（２７）のいずれかで示される酸性基を有する置換基を示す。Ｘ1はアミノ基と共に環状構造を形成するエチレン基を示し、置換基を有していても良い。ｍは０、１を示す。炭素−炭素二重結合は、Ｅ型、またはＺ型の何れであってもよい。
【０００８】
【化２】
2008169377.tif 000003
【０００９】
一般式（２）において、Ｒ1はアルキル基、アラルキル基、アルケニル基、アリール基、ヘテロ環を示し、置換基を有していてもよい。Ｒ2はアルキル基、アルコキシ基、ハロゲン原子を示し、置換基を有していてもよい。Ｒ1とＲ2は、連結して環状構造を形成しない。Ｒ3、Ｒ4は水素原子、アルキル基、アルコキシ基、アルキルチオ基、アリール基、アリールオキシ基、アリールチオ基、ヘテロ環を示し、置換基を有していてもよい。Ｒ5は一般式（２１）、（２３）、（２７）のいずれかで示される酸性基を有する置換基を示す。Ｘ4は５〜７員環を形成する２価のアルキレン基を示す。ｍは０、１を示す。炭素−炭素二重結合は、Ｅ型、またはＺ型の何れであってもよい。
【００１０】
【化３】
2008169377.tif 000004
【００１１】
一般式（３）において、Ｒ1はアルキル基、アラルキル基、アルケニル基、アリール基、ヘテロ環を示し、置換基を有していてもよい。Ｒ2はアルキル基、アルコキシ基、ハロゲン原子を示し、置換基を有していてもよい。Ｒ1とＲ2は、連結して環状構造を形成しない。Ｒ5は一般式（２１）、（２３）、（２７）のいずれかで示される酸性基を有する置換基を示す。Ｘ4は５〜７員環を形成する２価のアルキレン基を示す。ｎは０、１を示す。炭素−炭素二重結合は、Ｅ型、またはＺ型の何れであってもよい。
【発明の効果】
【００１２】
本発明の化合物は高い耐久性に優れ、光電変換材料など各種用途での優れた特性を有する色素を提供することができる。
【発明を実施するための最良の形態】
【００１３】
ここで、Ｒ1の具体例としては、メチル基、エチル基、イソプロピル基等のアルキル基、ベンジル基、１−ナフチルメチル基等のアラルキル基、ビニル基、シクロヘキセニル基等のアルケニル基、フェニル基、ナフチル基等のアリール基、フリル基、チエニル基、インドリル基等のヘテロ環を挙げることができる。また、Ｒ1は置換基を有していてもよく、その置換基の具体例としては、上述のアルキル基、メトキシ基、エトキシ基、ｎ−ヘキシルオキシ基等のアルコキシ基、メチルチオ基、ｎ−ヘキシルチオ基等のアルキルチオ基、フェノキシ基、１−ナフチルオキシ基等のアリールオキシ基、フェニルチオ基等のアリールチオ基、塩素、臭素等のハロゲン原子、ジメチルアミノ基、ジフェニルアミノ基等のジ置換アミノ基、上述のアリール基、上述の複素環、カルボキシル基、カルボキシメチル基のようなカルボキシアルキル基、スルホニルプロピル基のようなスルホニルアルキル基、リン酸基、ヒドロキサム酸基等の酸性基、シアノ基、ニトロ基、トリフルオロメチル基等の電子吸引性基を挙げることができる。Ｒ2の具体例としては、上述のアルキル基、上述のアルコキシ基、上述のハロゲン原子を挙げることができる。また、Ｒ2は置換基を有していてもよく、その具体例としては上述のアルキル基、上述のアルコキシ基、上述のハロゲン原子、上述のアリール基を挙げることができる。Ｒ3、Ｒ4の具体例としては水素原子、上述のアルキル基、上述のアルコキシ基、上述のアルキルチオ基、上述のアリール基、上述のアリールオキシ基、上述のアリールチオ基、上述のヘテロ環を示す。また、Ｒ3、Ｒ4は置換基を有していてもよく、その置換基の具体例としては上述のアルキル基、上述のアルコキシ基、上述のアリール基、上述のヘテロ環、上述のハロゲン原子を挙げることができる。Ｘ1の具体例は（４）、（６）〜（８）、（１０）、（１３）、（１５）、（２０）に挙げることができる。（５）、（９）、（１１）、（１２）、（１４）、（１６）、（１７）、（１８）、（１９）は参考例である。Ｒ5の具体例としては（２１）、（２３）、（２７）に示すものを挙げることができる。（２２）、（２４）〜（２６）、（２８）〜（４８）は参考例である。しかし、これらの具体例は限定されるものではない。
【００１４】
【化４】
2008169377.tif 000005
【００１５】
【化５】
2008169377.tif 000006
【００１６】
【化６】
2008169377.tif 000007
【００１７】
一般式（２）において、Ｒ1、Ｒ2、Ｒ3、Ｒ4、Ｒ5は一般式（１）と同じである。Ｘ4の具体例としては、（４９）〜（５２）を示すものを挙げることができる。
【００１８】
一般式（３）において、Ｒ1、Ｒ2、Ｒ5は一般式（１）と同じである。Ｘ4の具体例としては、（４９）〜（５２）を示すものを挙げることができる。
【００１９】
【化７】
2008169377.tif 000008
【００２０】
次に、本発明のメロシアニン色素の具体例をＡ−２〜Ａ−４、Ａ−２６、Ａ−２７に挙げるが、これらに限定されるものではない。Ａ−１、Ａ−５〜Ａ−２５、Ａ−２８〜Ａ−３５は参考例である。
【００２１】
【化８】
2008169377.tif 000009
【００２２】
【化９】
2008169377.tif 000010
【００２３】
【化１０】
2008169377.tif 000011
【００２４】
【化１１】
2008169377.tif 000012
【００２５】
【化１２】
2008169377.tif 000013
【００２６】
【化１３】
2008169377.tif 000014
【００２７】
【化１４】
2008169377.tif 000015
【００２８】
【化１５】
2008169377.tif 000016
【００２９】
本発明のメロシアニン色素の合成ルートを図１に示す。化合物(Ｉ)、あるいは化合物(III)から化合物(II)を合成し、次いで酸性基や酸性基前駆体を有する化合物と反応することで目的物(IV)を得ることができる。
【００３０】
化合物(Ｉ)のカルボニル化反応による化合物(II)の合成方法としては、Friedel-Crafts反応に代表されるアシル化反応、Vilsmeiyer反応に代表されるホルミル化反応、あるいは一度ニトリル化を行い、ニトリル基をカルボニル基へ変換する方法が挙げられるが、カルボニル化合物を得られる条件であれば、どのような反応を用いても構わない。しかし、本発明では、Vilsmeiyer反応によりホルミル化が最も好適である。１９２７年、Vilsmeiyerらによって報告されたこのホルミル化反応は、オキシ塩化リン、ホスゲン、塩化チオニル等の存在下、Ｎ，Ｎ−ジメチルホルムアミド、Ｎ−メチル−ホルムアニリド等を作用させ、ホルミル基を導入する方法である。操作が簡便であり、反応条件が穏和なことから広く利用されているものである。
【００３１】
化合物(III)から化合物(II)を合成する方法としては、種々の方法が挙げられる。Ｒ′がメチル基の場合、二酸化セレン、クロム酸、次亜ハロゲン酸等による酸化反応、ハロゲン化メチルへ変換した後にジメチルスルホキシド、ニトロアルカンナトリウム塩、ヘキサメチレンテトラミン等を用いた酸化反応、ジハロゲン化メチルへ変換した後に酸またはアルカリ性で加水分解する反応が挙げられる。Ｒ′がハロゲン原子の場合、グルニャール試薬や有機リチウムハロゲン原子をＭｇやＬｉに変換した後、ホルミル化剤としてギ酸エステルやホルムアミドを用いてホルミル化する方法、Ｐｄ触媒下、水素と一酸化炭素と反応させる方法等が挙げられる。
【００３２】
化合物(II)と酸性基あるいは酸性基前駆体を有する化合物を縮合して目的物(IV)を得る方法としては、アルドール縮合やknoevenagel等のカルボニル化合物と活性メチレンの反応による方法、Wittig反応によるオレフィン合成の方法が挙げられる。カルボニル化合物と活性メチレンの縮合反応は、塩基または酸触媒下において合成されるものである。反応条件によっては、ヒドロキシル化合物とその脱水によって生成する不飽和化合物が得られるが、反応に用いる塩基や酸、そして反応温度を制御することで不飽和化合物を優先的に得ることが出来る。
【００３３】
Wittig反応はカルボニル基をオレフィンへ変換するのに非常に優れた反応である。通常、反応はアルカリ性条件下、緩和な温度で進行する。本発明においては、カルボニル基を有する中間体(II)と、酸性基あるいは酸性基の前駆体を有する亜リン酸ジエステル、ホスホランあるいはリンイリドと反応させることによって容易に目的物を得ることが出来る。
【実施例】
【００３４】
次に本発明を実施例により更に詳細に説明するが、本発明はこれらに何ら限定されるものではない。
【００３５】
【化１６】
2008169377.tif 000017
【００３６】
【化１７】
2008169377.tif 000018
【００３７】
合成例１  例示化合物（Ａ−３）の合成
化合物（Ｂ−１）（１．１８ｇ）、シアノ酢酸（０．４６ｇ）、酢酸アンモニウム（０．７７ｇ）を酢酸２．５ｇに溶解し、１２０℃で加熱攪拌。３０分後、加熱を停止し室温まで冷却後、水（１００ｍｌ）、酢酸エチル（１００ｍｌ）を加えて分液ロートに移した。有機層を分離し、無水硫酸ナトリウムで乾燥後、溶媒を留去。粗結晶を酢酸エチルで洗浄し、例示化合物（Ａ−３）を得た。０．５４ｇ。収率３４．８％。融点＝２０８．１〜２１０．１℃。エタノール中のＵＶ吸収スペクトルを図２に示す。最大吸収波長（λmax）＝３９９．６ｎｍ。最大モル吸収率（εmax）＝２３１００ｌ／ｍｏｌ・ｃｍ。
【００３８】
参考合成例２  例示化合物（Ａ−６）の合成
化合物（Ｂ−２）（１．８２ｇ）、ローダニン−３−酢酸（１．５９ｇ）、酢酸アンモニウム（１．２７ｇ）を酢酸３．９ｇに溶解し、１２０℃で加熱攪拌。３０分後、加熱を停止すると直ぐに固化。室温まで冷却後、水（１００ｍｌ）を加えて攪拌し、結晶を濾取。結晶をビーカーに移し、水（１００ｍｌ）で２回洗浄。次いでイソプロピルエーテルで攪拌洗浄し、例示化合物（Ａ−６）を得た。３．２ｇ。収率９９％。融点＝２７１．９〜２７４．０℃。エタノール中のＵＶ吸収スペクトルを図３に示す。最大吸収波長（λmax）＝４３０．８ｎｍ。最大モル吸収率（εmax）＝３２７００ｌ／ｍｏｌ・ｃｍ。
【００３９】
参考合成例３  例示化合物（Ａ−８）の合成
化合物（Ｂ−１）（１０．１ｇ）、ローダニン−３−酢酸（７．４ｇ）、酢酸アンモニウム（２．５６ｇ）を酢酸１５．９ｇに溶解し、１２０℃で加熱攪拌。３０分後、加熱を停止すると直ぐに固化。室温まで冷却後、水（１００ｍｌ）を加えて攪拌し、結晶を濾取。結晶をビーカーに移し、水（５００ｍｌ）で２回洗浄し、次いで２−プロパノール（１００ｍｌ）で２回洗浄。粗結晶をメチルセロソルブ（約５０ｍｌ）で再結晶し、例示化合物（Ａ−８）を得た。１１．０ｇ。収率６６％。融点＝２４９．２〜２５３．７℃（分解）。エタノール中のＵＶ吸収スペクトルを図４に示す。最大吸収波長（λmax）＝４８１．０ｎｍ。最大モル吸収率（εmax）＝３１０００ｌ／ｍｏｌ・ｃｍ。
【００４０】
参考合成例４  例示化合物（Ａ−９）の合成
化合物（Ｂ−３）（２．６ｇ）、ローダニン−３−酢酸（１．７ｇ）、酢酸アンモニウム（０．５ｇ）を酢酸２．２ｇに溶解し、１２０℃で加熱攪拌。３０分後、加熱を停止すると直ぐに固化。室温まで冷却後、水（５０ｍｌ）を加えて攪拌し、結晶を濾取。結晶をビーカーに移し、水（１００ｍｌ）で２回洗浄し、次いで２−プロパノール（５０ｍｌ）で２回洗浄し、例示化合物（Ａ−９）を得た。２．９ｇ。収率６９％。融点＝２３５．８〜２３８．１℃（分解）。エタノール中のＵＶ吸収スペクトルを図５に示す。最大吸収波長（λmax）＝４８２．６ｎｍ。最大モル吸収率（εmax）＝４３３００ｌ／ｍｏｌ・ｃｍ。
【００４１】
参考合成例５  例示化合物（Ａ−１０）の合成
化合物（Ｂ−４）（１．６４ｇ）、ローダニン−３−酢酸（１．４０ｇ）、酢酸アンモニウム（０．９６ｇ）を酢酸４．４ｇに溶解し、１２０℃で加熱攪拌。１５分後、加熱を停止すると直ぐに固化。室温まで冷却後、水（５０ｍｌ）を加えて攪拌し、結晶を濾取。結晶をビーカーに移し、水（１００ｍｌ）で２回洗浄し、次いで２−プロパノール（５０ｍｌ）で２回洗浄し、例示化合物（Ａ−１０）を得た。２．７８ｇ。収率９４．６％。融点＝２５１．９〜２５５．９℃。エタノール中のＵＶ吸収スペクトルを図６に示す。最大吸収波長（λmax）＝４７２．８ｎｍ。最大モル吸収率（εmax）＝２５６００ｌ／ｍｏｌ・ｃｍ。
【００４２】
参考合成例６  例示化合物（Ａ−１４）の合成
化合物（Ｂ−５）（０．５８ｇ）、ローダニン−３−酢酸（０．２６ｇ）、酢酸アンモニウム（０．４６ｇ）を酢酸２．０ｇに溶解し、１２０℃で加熱攪拌。３０分後、加熱を停止し室温まで冷却後、水（１００ｍｌ）、酢酸エチル（１００ｍｌ）を加えて分液ロートに移した。有機層を分離し、無水硫酸ナトリウムで乾燥後、溶媒を留去。得た粗結晶を２−プロパノール洗浄し、例示化合物（Ａ−１４）を得た。０．６６ｇ。収率８０．７％。融点＝１７５．３〜１７６．９℃。エタノール中のＵＶ吸収スペクトルを図７に示す。最大吸収波長（λmax）＝４８５．６ｎｍ。最大モル吸収率（εmax）＝４３０００ｌ／ｍｏｌ・ｃｍ。
【００４３】
参考合成例７  例示化合物（Ａ−１９）の合成
化合物（Ｂ−６）（０．７７ｇ）、ローダニン−３−酢酸（０．５６ｇ）、酢酸アンモニウム（０．７６ｇ）を酢酸２．５ｇに溶解し、１２０℃で加熱攪拌。１５分後、加熱を停止すると直ぐに固化。室温まで冷却後、水（５０ｍｌ）を加えて攪拌し、結晶を濾取。結晶をビーカーに移し、水（１００ｍｌ）で２回洗浄し、次いで２−プロパノール（５０ｍｌ）で洗浄し、例示化合物（Ａ−１９）を得た。１．０８ｇ。収率８４．３％。融点＝２４４．０〜２４６．４℃。エタノール中のＵＶ吸収スペクトルを図８に示す。最大吸収波長（λmax）＝４１２．８ｎｍ。最大モル吸収率（εmax）＝１２３００ｌ／ｍｏｌ・ｃｍ。
【００４４】
参考合成例８  例示化合物（Ａ−２８）の合成
化合物（Ｂ−１）（２．６３ｇ）、ローダニン−３−プロピオン酸（２．０５ｇ）、酢酸アンモニウム（０．５２ｇ）を酢酸２．２ｇに溶解し、１２０℃で加熱攪拌。１５分後、加熱を停止すると直ぐに固化。室温まで冷却後、水（５０ｍｌ）を加えて攪拌し、結晶を濾取。結晶をビーカーに移し、水（１００ｍｌ）で２回洗浄し、次いで２−プロパノール（１００ｍｌ）で洗浄し、例示化合物（Ａ−２８）を得た。４．０８ｇ。収率９０．６％。融点＝２１５．６〜２２０．２℃。エタノール中のＵＶ吸収スペクトルを図９に示す。最大吸収波長（λmax）＝４８６．０ｎｍ。最大モル吸収率（εmax）＝４３７００ｌ／ｍｏｌ・ｃｍ。
【００４５】
参考合成例９  例示化合物（Ａ−２９）の合成
化合物（Ｂ−７）（１．５５ｇ）、ローダニン−３−酢酸（１．３８ｇ）、酢酸アンモニウム（０．５２ｇ）を酢酸２．２ｇに溶解し、１２０℃で加熱攪拌。２時間後、加熱を停止すると直ぐに固化。室温まで冷却後、水（５０ｍｌ）を加えて攪拌し、結晶を濾取。結晶をビーカーに移し、水（１００ｍｌ）で２回洗浄し、次いで２−プロパノール（５０ｍｌ）で洗浄し、例示化合物（Ａ−２９）を得た。１．８１ｇ。収率５８．９％。融点＝１５２．４〜１５４．４℃。エタノール中のＵＶ吸収スペクトルを図１０に示す。最大吸収波長（λmax）＝４８２．４ｎｍ。最大モル吸収率（εmax）＝２５０００ｌ／ｍｏｌ・ｃｍ。
【００４６】
参考合成例１０  例示化合物（Ａ−３０）の合成
化合物（Ｂ−８）（１．０７ｇ）、ローダニン−３−酢酸（０．８４ｇ）、酢酸アンモニウム（１．３３ｇ）を酢酸４．１ｇに溶解し、１２０℃で加熱攪拌。３０分後、加熱を停止し室温まで冷却後、水（１００ｍｌ）、酢酸エチル（１００ｍｌ）を加えて分液ロートに移した。有機層を分離し、無水硫酸ナトリウムで乾燥後、溶媒を留去。得た粗結晶をイソプロピルエーテルで攪拌洗浄し、例示化合物（Ａ−３０）を得た。１．４９ｇ。収率８１．３％。融点＝２２３．５〜２２４．４℃。エタノール中のＵＶ吸収スペクトルを図１１に示す。最大吸収波長（λmax）＝４８４．４ｎｍ。最大モル吸収率（εmax）＝３５７００ｌ／ｍｏｌ・ｃｍ。
【００４７】
参考合成例１１  例示化合物（Ａ−３１）の合成
化合物（Ｂ−９）（２．２６ｇ）、ローダニン−３−酢酸（１．３３ｇ）、酢酸アンモニウム（１．２７ｇ）を酢酸４．３ｇに溶解し、１２０℃で加熱攪拌。３０分後、加熱を停止し室温まで冷却後、水（１００ｍｌ）、酢酸エチル（１００ｍｌ）を加えて分液ロートに移した。有機層を分離し、無水硫酸ナトリウムで乾燥後、溶媒を留去。得た粗結晶をイソプロピルエーテルで攪拌洗浄し、例示化合物（Ａ−３１）を得た。３．０２ｇ。収率８７．４％。融点＝１６０．５〜１６３．５℃。エタノール中のＵＶ吸収スペクトルを図１２に示す。最大吸収波長（λmax）＝４８４．０ｎｍ。最大モル吸収率（εmax）＝４８５００ｌ／ｍｏｌ・ｃｍ。
【００４８】
参考合成例１２  例示化合物（Ａ−３２）の合成
化合物（Ｂ−１０）（１．０７ｇ）、ローダニン−３−酢酸（０．４７ｇ）、酢酸アンモニウム（０．７３ｇ）を酢酸３．６ｇに溶解し、１２０℃で加熱攪拌。３０分後、加熱を停止し室温まで冷却後、水（１００ｍｌ）、酢酸エチル（１００ｍｌ）を加えて分液ロートに移した。有機層を分離し、無水硫酸ナトリウムで乾燥後、溶媒を留去。得た粗結晶をイソプロピルエーテルで攪拌洗浄し、例示化合物（Ａ−３２）を得た。１．２５ｇ。収率８３．９％。融点＝１３１．１〜１３３．４℃。エタノール中のＵＶ吸収スペクトルを図１３に示す。最大吸収波長（λmax）＝４８５．８ｎｍ。最大モル吸収率（εmax）＝３８８００ｌ／ｍｏｌ・ｃｍ。
【００４９】
参考合成例１３  例示化合物（Ａ−３３）の合成
化合物（Ｂ−１１）（２．０１ｇ）、ローダニン−３−酢酸（１．９１ｇ）、酢酸アンモニウム（０．９５ｇ）を酢酸２．８ｇに溶解し、１２０℃で加熱攪拌。１５分後、加熱を停止すると直ぐに固化。室温まで冷却後、水（５０ｍｌ）を加えて攪拌し、結晶を濾取。結晶をビーカーに移し、水（１００ｍｌ）で２回洗浄し、次いで２−プロパノール（５０ｍｌ）で洗浄し、例示化合物（Ａ−３３）を得た。２．９５ｇ。収率７８．９％。融点＝２４８．５〜２４９．９℃。エタノール中のＵＶ吸収スペクトルを図１４に示す。最大吸収波長（λmax）＝４８０．４ｎｍ。最大モル吸収率（εmax）＝３４８００ｌ／ｍｏｌ・ｃｍ。
【００５０】
参考実施例１
色素の耐久性は、サイクリックボルタンメトリーにより、安定な酸化還元サイクルで測ることができる。一部の例外を除き、写真用シアニン、メロシアニン色素は安定な酸化還元サイクルが観測できない。
参考合成例４の化合物（Ａ−９）のサイクリックボルタンメトリー特性を測定した。測定条件を以下に示す。
測定条件
掃引速度：２００ｍＶ／秒
溶媒    ：アセトニトリル
電解液  ：過塩素酸テトラ−ｎ−ブチルアンモニウム（０．１ｍｏｌ／ｌ）
作用電極：白金静止電極
参照電極：飽和カロメル電極
【００５１】
測定した結果を図１５に示す。図１５より、化合物（Ａ−９）の酸化電位は０．８５Ｖにピークを示した。その後、電位を逆方向へ走査すると０．７９Ｖにピークが観測され、酸化された色素が再び還元されて酸化前の状態へ戻ったことがわかる。すなわち、この色素は酸化→還元による分解が無く、耐久性が高いことを示している。
【００５２】
【化１８】
2008169377.tif 000019
【００５３】
比較例１
化合物（Ｃ−１）で示されるメロシアニン色素を用いた以外は実施例１と同様にしてサイクリックボルタンメトリーを測定した。結果を図１６に示す。図１６より、化合物（Ｃ−１）の酸化電位は０．７１Ｖにピークを示した。その後、電位を逆方向へ走査してもピークは観測されなかった。すなわち、全ての色素が酸化によって完全に分解したことを示している。
【図面の簡単な説明】
【００５４】
【図１】色素の合成ルートの概略図。
【図２】合成例１で得た色素のＵＶ吸収スペクトル。
【図３】参考合成例２で得た色素のＵＶ吸収スペクトル。
【図４】参考合成例３で得た色素のＵＶ吸収スペクトル。
【図５】参考合成例４で得た色素のＵＶ吸収スペクトル。
【図６】参考合成例５で得た色素のＵＶ吸収スペクトル。
【図７】参考合成例６で得た色素のＵＶ吸収スペクトル。
【図８】参考合成例７で得た色素のＵＶ吸収スペクトル。
【図９】参考合成例８で得た色素のＵＶ吸収スペクトル。
【図１０】参考合成例９で得た色素のＵＶ吸収スペクトル。
【図１１】参考合成例１０で得た色素のＵＶ吸収スペクトル。
【図１２】参考合成例１１で得た色素のＵＶ吸収スペクトル。
【図１３】参考合成例１２で得た色素のＵＶ吸収スペクトル。
【図１４】参考合成例１３で得た色素のＵＶ吸収スペクトル。
【図１５】参考例示化合物（Ａ−９）のサイクリックボルタンメトリー特性図。
【図１６】比較化合物（Ｃ−１）のサイクリックボルタンメトリー特性図。
【図１】
2008169377.tif 000024
【図２】
2008169377.tif 000025
【図３】
2008169377.tif 000026
【図４】
2008169377.tif 000027
【図５】
2008169377.tif 000028
【図６】
2008169377.tif 000029
【図７】
2008169377.tif 000030
【図８】
2008169377.tif 000031
【図９】
2008169377.tif 000032
【図１０】
2008169377.tif 000033
【図１１】
2008169377.tif 000034
【図１２】
2008169377.tif 000035
【図１３】
2008169377.tif 000036
【図１４】
2008169377.tif 000037
【図１５】
2008169377.tif 000038
【図１６】
2008169377.tif 000039